(57)【要約】【課題】優れた抗菌効果を発揮することが可能なインソールを提供する。【解決手段】インソール１１は、少なくとも一部が、基布１５にパイル糸１６が織り込まれたパイル織物１２によって構成されている。パイル織物１２のパイル糸１６には、ホタテ貝の貝殻から生成された水酸化カルシウムが含まれている。【選択図】図１
2015047355.tif 000002
【特許請求の範囲】
【請求項１】
少なくとも一部が、基布にパイル糸が織り込まれたパイル織物によって構成されたインソールであって、
前記パイル織物の少なくとも一部には、貝殻から生成された水酸化カルシウムが含まれていることを特徴とするインソール。
【請求項２】
前記パイル糸は、ループ状をなしていることを特徴とする請求項１に記載のインソール。
【請求項３】
前記パイル糸は、ポリアミドに前記水酸化カルシウムを含有させた材料によって形成された糸を含んだ構成であることを特徴とする請求項１または請求項２に記載のインソール。
【発明の詳細な説明】
【技術分野】
【０００１】
本発明は、履物用のインソールに関する。
【背景技術】
【０００２】
従来、この種のインソールとしては、抗菌機能を有するものが広く知られている（例えば、特許文献１参照）。この特許文献１に記載の靴の中敷（インソール）では、表面に銅部とマグネシウム部とを離間させた状態で交互に配置した構成になっている。このため、銅及びマグネシウム間の電位差による微弱な電流発生により銅イオンの発生が促進されて、銅イオンによる抗菌効果が強化されるようになっている。
【先行技術文献】
【特許文献】
【０００３】
【特許文献１】特開２００８−１９４４２８号公報
【発明の概要】
【発明が解決しようとする課題】
【０００４】
ところで、特許文献１の靴の中敷では、銅イオンによる抗菌効果が得られるものの、抗菌効果を向上させる上では、改善の余地を残すものとなっている。
本発明は、このような従来技術に存在する問題点に着目してなされたものである。その目的とするところは、優れた抗菌効果を発揮することが可能なインソールを提供することにある。
【課題を解決するための手段】
【０００５】
以下、上記課題を解決するための手段及びその作用効果について記載する。
上記課題を解決するインソールは、少なくとも一部が、基布にパイル糸が織り込まれたパイル織物によって構成されたインソールであって、前記パイル織物の少なくとも一部には、貝殻から生成された水酸化カルシウムが含まれている。
【０００６】
この構成によれば、インソールの少なくとも一部を構成するパイル織物には貝殻から生成される天然由来の水酸化カルシウムが含まれているため、優れた抗菌効果を発揮することが可能となる。
【０００７】
上記インソールにおいて、前記パイル糸は、ループ状をなしていることが好ましい。
この構成によれば、パイル糸をループ状にすることで、クッション性を高めることが可能となる。
【０００８】
上記インソールにおいて、前記パイル糸は、ポリアミドに前記水酸化カルシウムを含有させた材料によって形成された糸を含んだ構成であることが好ましい。
この構成によれば、特に足裏が接触するパイル糸に水酸化カルシウムが有する抗菌機能が付与されるので、抗菌機能を効果的に発揮することが可能となる。加えて、パイル糸のベースとなる素材がポリアミドであるため、パイル糸の耐摩耗性及び復元性を高めることが可能となる。
【発明の効果】
【０００９】
本発明によれば、優れた抗菌効果を発揮することができる。
【図面の簡単な説明】
【００１０】
【図１】一実施形態のインソールの斜視図。
【図２】図１の２−２線矢視断面拡大模式図。
【図３】図１の３−３線矢視断面拡大模式図。
【図４】同インソールの抗菌性の試験結果を示す表。
【図５】同インソールの消臭性の試験において、（ａ）はアンモニアガスの除去性能評価試験結果を示す表、（ｂ）は酢酸ガスの除去性能評価試験結果を示す表、（ｃ）はイソ吉草酸ガスの除去性能評価試験結果を示す表。
【図６】変更例のインソールの断面拡大模式図。
【発明を実施するための形態】
【００１１】
以下、インソールの一実施形態を図面に基づいて説明する。
図１及び図２に示すように、インソール１１は、靴などの履物における足裏が接触する部分と対応する平板状をなしている。インソール１１は、パイル織物１２と、パイル織物１２に両面粘着テープ１３によって一体に接合されたクッション材１４とを備えている。すなわち、インソール１１において、パイル織物１２は、基布１５と、基布１５上に起毛するように織り込まれた複数のパイル糸１６とを有しており、基布１５におけるパイル糸１６側の面の反対側の面にクッション材１４が接合されている。
【００１２】
図２及び図３に示すように、基布１５は、タテ糸１５ａと、タテ糸１５ａの延びる方向と直交する方向に延びるヨコ糸１５ｂとを交互に織りなすことによって形成される織布によって構成されている。各パイル糸１６は、ヨコ糸１５ｂに搦めて基布１５上にループ状をなして立設されるように、基布１５に織り込まれている。
【００１３】
すなわち、各パイル糸１６は、基布１５上にタテ糸１５ａに沿って並ぶ複数のループ１６ａが形成されるように、基布１５に織り込まれている。これにより、基布１５上には、各パイル糸１６によって複数のパイル列が形成される。
【００１４】
基布１５の裏面には、合成樹脂製のコーティング層１７が形成されている。このコーティング層１７により、各パイル糸１６の根元と基布１５とがそれぞれ強固に接合される。基布１５を構成する各タテ糸１５ａ及び各ヨコ糸１５ｂは、耐久性及び柔軟性が高い材料によって形成されている。このような材料としては、ポリエチレン、ポリエステル、ポリプロピレン、アクリル樹脂、ポリアミド、ウレタン樹脂などが挙げられる。
【００１５】
各パイル糸１６には、耐摩耗性及び復元性に優れたポリアミドに水酸化カルシウムを含有した抗菌性を有する材料によって構成された抗菌糸と、即効性の消臭機能を有する消臭糸とを合糸した糸が用いられている。したがって、各パイル糸１６は、抗菌機能と消臭機能との両方の機能を有している。
【００１６】
抗菌糸には、水酸化カルシウムが１〜４０％含有されることが好ましく、水酸化カルシウムが５〜３０％含有されることがより好ましい。本実施形態では、抗菌糸に水酸化カルシウムが１０％含有されている。また、本実施形態において、消臭糸には、日本蚕毛染色株式会社製のデュウ（Ｒ）ホワイト（カルボン酸化セルロース含銅繊維）が用いられている。
【００１７】
また、抗菌糸に含有させる水酸化カルシウムは、ホタテ貝の貝殻から生成される。すなわち、この水酸化カルシウムは、ホタテ貝の貝殻を高温で焼成し、焼成工程で水分を加えることにより得られる。このようにして得られた天然由来の水酸化カルシウム（貝殻焼成カルシウム）は、強アルカリ性（ｐＨ１２．８〜１３．２）であり、強い抗菌力を有している。
【００１８】
次に、上記のように構成されたインソール１１の抗菌性及び消臭性の試験について説明する。
＜抗菌性の試験＞
本実施形態のインソール１１の抗菌性試験を、ＪＩＳ  Ｌ１９０２（２００８）で規定される菌液吸収法で行った。供試菌は、黄色ぶどう球菌（Staphylococcus aureus；NBRC 12732）を用いた。この抗菌性試験では、界面活性剤（Ｔｗｅｅｎ８０）を添加した試験菌懸濁液を使用した。そして、インソール１１全体を試験に供し、パイル糸１６側から菌液を接種した。抗菌性の試験結果を図４の表に示す。
【００１９】
図４の表より、インソール１１の生菌数の接種直後の常用対数値は、４．５であったが、１８時間後には２．９まで減少していることが分かる。また、インソール１１の静菌活性値は４．２（菌の増殖しない確率は９０％）であった。そして、ＪＩＳでは、静菌活性値が２．０以上あれば抗菌効果があるとされている。
【００２０】
したがって、本実施形態のインソール１１は、静菌活性値が２．０を大きく超える４．２であるため、優れた抗菌機能を有していると言える。因みに、図４の表より、抗菌性を有さない綿標準白布の生菌数の接種直後の常用対数値は、４．５であったが、１８時間後には７．１まで増加していることが分かる。
【００２１】
＜消臭性の試験＞
本実施形態のインソール１１の消臭性試験を、ＳＥＫマーク繊維製品認証基準で定める方法（一般社団法人繊維評価技術協議会）で行った。この消臭性試験では、インソール１１を所定のサイズに切断した試験片（１００ｃｍ２）によるアンモニアガス、酢酸ガス、及びイソ吉草酸ガスの除去性能評価試験をそれぞれ行った。アンモニア、酢酸、及びイソ吉草酸は、いずれも汗臭及び加齢臭の原因となる成分である。
【００２２】
各ガスの除去性能評価試験では、所定の容量（５Ｌ）のスマートバッグＰＡ（ジーエルサイエンス社製）を用いた。スマートバッグＰＡは、ビニルアルコール系ポリマーフィルム製のバッグで、耐溶剤性及び耐熱性に優れ、酸素や二酸化炭素などほとんどの気体を透過させない性質を持っている。そして、各試験片を入れたスマートバッグＰＡに所定量（３Ｌ）の各ガスを充填し、２時間後の各スマートバッグＰＡ内のガスの濃度の減少率を算出した。各ガスの除去性能評価試験結果（消臭性の試験結果）を図５（ａ）〜（ｃ）の表に示す。
【００２３】
図５（ａ）の表から、アンモニアガスの減少率が９９％以上であることが分かる。図５（ｂ）の表から、酢酸ガスの減少率が９６％以上であることが分かる。図５（ｃ）の表から、イソ吉草酸ガスの減少率が９９％以上であることが分かる。したがって、本実施形態のインソール１１は、優れた消臭機能を有していると言える。
【００２４】
次に、インソール１１の作用について説明する。
さて、インソール１１は、靴などの履物における足裏が接触する面上に載置して使用される。このとき、インソール１１を構成するパイル織物１２の各パイル糸１６は、抗菌糸と消臭糸とを合糸した糸によって構成されているため、優れた抗菌機能と消臭機能が発揮される。この結果、インソール１１によって履物での菌の増殖が抑えられるので、履物からする臭い足の臭いが抑えられる。
【００２５】
以上詳述した実施形態によれば次のような効果が発揮される。
（１）インソール１１は、そのパイル織物１２の各パイル糸１６が水酸化カルシウムを含む抗菌糸と消臭糸とを合糸した糸によって構成されているため、銅イオンなどの金属イオンに比べて優れた抗菌機能と消臭機能とを発揮することができる。特に、抗菌糸に含まれる抗菌機能を有する水酸化カルシウムは、ホタテ貝の貝殻から生成される天然由来のものであるため、人体や環境にやさしい。さらに、各パイル糸１６を構成する抗菌糸にホタテ貝の貝殻から生成される水酸化カルシウムを用いているため、近年問題となっている産業廃棄物となったホタテ貝の貝殻の処理問題の解決に寄与することができる。
【００２６】
（２）インソール１１は、そのパイル織物１２の各パイル糸１６がループ状をなしている。このため、各パイル糸１６をカットパイルにする場合に比べてクッション性を高めることができる。
【００２７】
（３）インソール１１において、各パイル糸１６は、ポリアミドに水酸化カルシウムを含有させた材料によって形成された抗菌糸を含んだ構成になっている。このため、特に足裏が接触する各パイル糸１６に水酸化カルシウムが有する抗菌機能が付与されるので、抗菌機能を効果的に発揮することができる。加えて、各パイル糸１６のベースとなる素材がポリアミドであるため、各パイル糸１６の耐摩耗性及び復元性を高めることができる。また、ポリアミドに色素を練り込むことで、各パイル糸１６を容易に着色することができる。
【００２８】
（変更例）
なお、上記実施形態は、次のように変更して具体化することも可能である。
・図６に示すように、インソール１１は、パイル織物１２の各パイル糸１６の先端部をカットすることで、ループ状の各パイル糸１６を略Ｕ字状のカットパイル２０に変更するようにしてもよい。
【００２９】
・インソール１１は、そのパイル織物１２の複数のパイル列の中に、抗菌糸によって構成されたパイル列と、消臭糸によって構成されたパイル列とが含まれるように構成してもよい。このようにすれば、抗菌機能と消臭機能とをパイル列毎に付与することができる。この場合、インソール１１のパイル織物１２は、抗菌糸によって構成されたパイル列と、消臭糸によって構成されたパイル列とが交互に配置されるようにしてもよい。このようにすれば、抗菌機能と消臭機能とをバランスよく発揮させることができる。
【００３０】
・インソール１１において、パイル織物１２の各パイル糸１６には、キュプラやレーヨンなどの冷感効果を有する繊維を合糸するようにしてもよいし、遠赤外線効果を有する繊維を合糸するようにしてもよい。
【００３１】
・インソール１１のパイル織物１２において、タテ糸１５ａ、ヨコ糸１５ｂ、及びパイル糸１６のうち少なくとも１つに水酸化カルシウムが含まれるようにしてもよい。
・インソール１１のパイル織物１２において、複数のタテ糸１５ａの少なくとも一部に水酸化カルシウムが含まれるようにしてもよいし、複数のヨコ糸１５ｂの少なくとも一部に水酸化カルシウムが含まれるようにしてもよいし、複数のパイル糸１６の少なくとも一部に水酸化カルシウムが含まれるようにしてもよい。
【００３２】
・各パイル糸１６を構成する抗菌糸に含有させる水酸化カルシウムは、ホタテ貝以外の貝（例えば、浅蜊、栄螺、蜆、蛤など）の貝殻から生成してもよい。
・各パイル糸１６を構成する抗菌糸のベースとなる合成樹脂素材は、ポリアミド以外の合成樹脂（例えば、ポリエチレン、ポリエステル、ポリプロピレン、アクリル樹脂、ウレタン樹脂など）であってもよい。
【００３３】
・インソール１１は、クッション材１４を省略してもよい。
・パイル織物１２とクッション材１４との接合は、接着剤による接着でもよいし、縫製によるものでもよい。
【００３４】
さらに、上記実施形態より把握できる技術的思想について以下に記載する。
（イ）前記パイル糸には、消臭機能を有する糸が合糸されていることを特徴とする請求項１〜請求項３のうちいずれか一項に記載のインソール。
【００３５】
このようにすれば、抗菌機能に加えて消臭機能を発揮することができる。
（ロ）前記パイル織物は、複数のパイル列を備えており、前記複数のパイル列の中には、前記パイル糸によって構成されたパイル列と、消臭機能を有する糸によって構成されたパイル列とが含まれていることを特徴とする請求項１〜請求項３のうちいずれか一項に記載のインソール。
【００３６】
このようにすれば、抗菌機能と消臭機能とをパイル列毎に付与することができる。
（ハ）前記パイル織物の前記基布における前記パイル糸側の面の反対側の面には、クッション材が接合されていることを特徴とする上記（イ）、上記（ロ）及び請求項１〜請求項３のうちいずれか一項に記載のインソール。
【００３７】
このようにすれば、クッション性を付与することができる。
【符号の説明】
【００３８】
１１…インソール、１２…パイル織物、１４…クッション材、１５…基布、１６…パイル糸。
【図１】
2015047355.tif 000003
【図２】
2015047355.tif 000004
【図３】
2015047355.tif 000005
【図４】
2015047355.tif 000006
【図５】
2015047355.tif 000007
【図６】
2015047355.tif 000008